(57)【要約】連続水性相と、この水性相中に分散された油性相液滴とからなり、この油性相液滴が、各々、水性相液滴の内部分散物を含有しているＷ／Ｏ／Ｗ形多重エマルジョンであって、水溶性又は水分散性活性物質が水性相液滴の内部分散物中に溶解しているか又は分散しており、そして、（ａ）水性相液滴の内部分散物及び（ｂ）油性相液滴の少なくとも一方が重合体壁物質中に包封されているＷ／Ｏ／Ｗ形多重エマルジョン。【特許請求の範囲】
【請求項１】
連続水性相と、この水性相中に分散された油性相液滴とからなり、この油性相液滴が、各々、水性相液滴の内部分散物を含有しているＷ／Ｏ／Ｗ形多重エマルジョンであって、水溶性又は水分散性活性物質が水性相液滴の内部分散物中に溶解しているか又は分散しており、そして、（ａ）水性相液滴の内部分散物及び（ｂ）油性相液滴の少なくとも一方が重合体壁物質中に包封されているＷ／Ｏ／Ｗ形多重エマルジョン。
【請求項２】
重合体壁物質は２種又はそれ以上の重合体先駆物質の反応又は相互作用の生成物である、請求項１に記載の多重エマルジョン。
【請求項３】
重合体壁物質は、油溶性イソシアネートと、水溶性イソシアネート反応性−重合体先駆物質との反応の生成物であり、
ｉ） 油性相液滴が、油性相液滴中に溶解させた油溶性イソシアネートと、連続水性相中に溶解させたイソシアネート反応性−重合体先駆物質との界面重合により形成された重合体壁物質中に包封されているか；か又は、
ｉｉ） 内部水性相液滴が、内部水性相中に溶解させた、第１のイソシアネート反応性−重合体先駆物質と、油性相液滴中に溶解させた油溶性イソシアネートとの界面重合により形成された重合体壁物質中に包封されており、更に、油性相液滴は、連続水性相中に溶解させた、第２のイソシアネート反応性−重合体先駆物質と、油性相液滴中に溶解させた油溶性イソシアネートとの界面重合により形成された重合体壁物質中に包封されている、請求項２に記載の多重エマルジョン。
【請求項４】
油溶性イソシアネートはトルエンジイソシアネート又はポリ（メチレン）ポリ（フェニル）イソシアネートであり、水溶性イソシアネー反応性−重合体先駆物質はジエチレントリアミン、アミノエチルピペラジン又はテトラエチレンペンタミンである、請求項３に記載の多重エマルジョン。
【請求項５】
内部水性相液滴と油性相液滴の両者が、油溶性イソシアネートと油溶性架橋剤とを界面水の存在下で加熱して得られる生成物である重合体壁物質中に包封されている、請求項２に記載の多重エマルジョン。
【請求項６】
油溶性イソシアネートはトルエンジイソシアネートであり、油溶性架橋剤は［ポリメチレン］（ポリフェニルイソシアネート）である、請求項５に記載の多重エマルジョン。
【請求項７】
連続水性相と、この水性相中に分散された油性相液滴とからなり、この油性相液滴が、各々、水性相液滴の内部分散物を含有しているＷ／Ｏ／Ｗ形多重エマルジョンであって、水溶性又は水分散性活性物質が水性相液滴の内部分散物中に溶解しているか又は分散しており、そして、（ａ）水性相液滴の内部分散物及び（ｂ）油性相液滴の少なくとも一方が重合体壁物質中に包封されているＷ／Ｏ／Ｗ形多重エマルジョンの製造方法であって、
ｉ） 水溶性又は水分散性活性物質の水溶液又は水性分散体が、顕著に油溶性の重合体先駆物質を含有する油性相中で乳化されている油中水形エマルジョンを形成させついでこの油中水形エマルジョンを、顕著に水溶性の重合体先駆物質を含有する水性相中で乳化し、それによって、界面重合を生起させて分散油性相液滴を包封する重合体壁を形成させる；か又は、
ｉｉ） 水溶性又は水分散性活性物質の水溶液又は水性分散体が、第１の、顕著に水溶性の重合体先駆物質を含有する油性相中で乳化されている油中水形エマルジョンを形成させ、顕著に油溶性の重合体先駆物質を添加し、それによって、重合体先駆物質を界面重合させて、分散水性液滴をマイクロカプセル化し、ついで、得られた包封油中水形エマルジョンを水性相中で乳化する；か又は
ｉｉｉ） 水溶性又は水分散性活性物質の水溶液又は水性分散体が、第１の、顕著に水溶性の重合体先駆物質を含有する油性相中で乳化されている油中水形エマルジョンを形成させ、顕著に油溶性の重合体先駆物質を添加し、それによって、重合体先駆物質を界面重合させて、分散水性液滴をマイクロカプセル化しついで、得られた包封油中水形エマルジョンを、第２の、顕著に水溶性の重合体先駆物質を含有する水性相中で、場合により、別の油溶性重合体先駆物質を添加して乳化し、それによって、更なる界面重合を生起させて、分散油性液滴を包封する重合体壁を形成させる；か又は
ｉｖ） 連続水性相と、この水性相中に分散された油性相液滴とからなり、この油性相液滴が、各々、水性相液滴の内部分散物を含有しているＷ／Ｏ／Ｗ形多重エマルジョンであって、水溶性又は水分散性活性物質が水性相液滴の内部分散物中に溶解しているか又は分散しており、そして、油性相が、水の存在下で加熱したとき、重合体物質を形成する第１の油溶性重合体先駆物質と第２の油溶性重合体先駆物質とを含有しているＷ／Ｏ／Ｗ形多重エマルジョンを形成させついでエマルジョンを加熱して油−水界面で重合体を形成させることからなるＷ／Ｏ／Ｗ形多重エマルジョンの製造方法。
【請求項８】
油溶性重合体はイソシアネートである、請求項７に記載の方法。
【請求項９】
水溶性電解質を連続水性相に添加して、内部分散水性相と外部水性相との間の浸透圧を釣り合わせる、請求項１〜６のいずれかに記載の多重エマルジョン又は請求項７及び８のいずれかに記載の方法。
【請求項１０】
活性物質は、パラコート、ジコート、グリホセート、２，４−Ｄ、クロピラリド、ＭＣＰＡ、ＣＭＰＰ、トリクロピル、水溶性塩としてのフルロキシピル、フォメサフェン及びその水溶性塩、クロルメコート、メピコート、ドジン、グアザチン、ドデモルフ、フェンプロピモルフ及びトリデモルフ及び、適当な場合、これらの水溶性塩及び混合物である、請求項１〜６及び９のいずれかに記載の多重エマルジョン又は請求項７、８及び９のいずれかに記載の方法。
【請求項１１】
第２の水溶性又は水分散性活性物質を連続水性相中に溶解させるか又は分散させる、請求項１〜６及び９又は１０のいずれかに記載の多重エマルジョン又は請求項７、８及び９又は１０のいずれかに記載の方法。
【請求項１２】
油性相を形成する油は鉱油、パラフィン油、ディーゼル油、植物油又はエステル化植物油である、請求項１〜６及び９〜１１のいずれかに記載の多重エマルジョン又は請求項７、８及び９〜１１のいずれかに記載の方法。
【請求項１３】
最初の油中水形エマルジョンを第１の表面活性剤系の存在下で形成させ、かく形成された油中水形エマルジョンを第２の表面活性剤系を使用して連続水性相中で乳化する、請求項７、８及び９〜１２のいずれかに記載の方法。
【発明の詳細な説明】
【０００１】
本発明は製剤、特に、包封された（ｅｎｃａｐｓｕｌａｔｅｄ）ウオーター−イン−オイル−イン−ウオーター形多重エマルジョン（ｗａｔｅｒ−ｉｎ−ｏｉｌ−ｉｎ−ｗａｔｅｒ ｍｕｌｔｉｐｌｅ ｅｍｕｌｓｉｏｎ）（以下においては、Ｗ／Ｏ／Ｗ形多重エマルジョンと称する）に関する。
【０００２】
Ｗ／Ｏ／Ｗ形多重エマルジョンは公知であり、連続水性相と、この水性相中に分散された油性相液滴とからなり、この油性相液滴自体が、各々、分散した“内部”水性相液滴を含有しているものである。従来、かかる多重エマルジョンは理論的に興味のあるものであったが、極めて限られた商業的用途しか見出されていなかった。特に、Ｗ／Ｏ／Ｗ形多重エマルジョンは安定化することが、しばしば、困難である；その理由は、特に、いずれかの水性相に電解質が溶解している場合には、これらの相は浸透圧的に釣り合っていなければならないからである。分散相液滴が重合体壁（ｐｏｌｙｍｅｒ ｗａｌｌ）内に包封されている単一エマルジョン製剤も公知である。かかる包封エマルジョンは広範囲の商業的用途、例えば、徐放性製剤としての用途又はエマルジョンの使用者と包封された物質との物理的接触を減少させるための用途を有している。一般的には、包封エマルジョンは水性連続相と分散包封油性相とを使用して調製されており、このような理由から、水溶性活性物質より、油溶性活性物質について適している。
【０００３】
包封Ｗ／Ｏ／Ｗ形多重エマルジョンは新規であり、水溶性又は水分散性活性物質の製剤について利点を提供する。
【０００４】
従って、本発明によれば、連続水性相と、この水性相中に分散された油性相液滴とからなり、この油性相液滴が、各々、水性相液滴の内部分散物を含有しているＷ／Ｏ／Ｗ形多重エマルジョンであって、水溶性又は水分散性活性物質が水性相液滴の内部分散物中に溶解しているか又は分散しており、そして、（ａ）水性相液滴の内部分散物及び（ｂ）油性相液滴の少なくとも一方が重合体壁物質中に包封されているＷ／Ｏ／Ｗ形多重エマルジョンが提供される。
【０００５】
本発明の別の要旨によれば、連続水性相と、この水性相中に分散された油性相液滴とからなり、この油性相液滴が、各々、水性相液滴の内部分散物を含有しているＷ／Ｏ／Ｗ形多重エマルジョンであって、水溶性又は水分散性活性物質が水性相液滴の内部分散物中に溶解しているか又は分散しており、そして、（ａ）水性相液滴の内部分散物及び（ｂ）油性相液滴の少なくとも一方が重合体壁物質中に包封されているＷ／Ｏ／Ｗ形多重エマルジョンの製造方法であって、
ｉ） 水溶性又は水分散性活性物質の水溶液又は水性分散体が、顕著に油溶性の（ｐｒｅｄｏｍｉｎａｎｔｌｙ ｏｉｌ−ｓｏｌｕｂｌｅ）重合体先駆物質を含有する油性相中で乳化されている油中水形エマルジョンを形成させついでこの油中水形エマルジョンを、顕著に水溶性の（ｐｒｅｄｏｍｉｎａｎｔｌｙ ｗａｔｅｒ−ｓｏｌｕｂｌｅ）重合体先駆物質を含有する水性相中で乳化し、それによって、界面重合を生起させて分散油性相液滴を包封する重合体壁を形成させる；か又は、
ｉｉ） 水溶性又は水分散性活性物質の水溶液又は水性分散体が、第１の、顕著に水溶性の重合体先駆物質を含有する油性相中で乳化されている油中水形エマルジョンを形成させ、顕著に油溶性の重合体先駆物質を添加し、それによって、重合体先駆物質を界面重合させて、分散水性液滴をマイクロカプセル化し（ｍｉｃｒｏｅｎｃａｐｓｕｌａｔｅ）ついで、得られた包封油中水形エマルジョンを水性相中で乳化する；か又は
ｉｉｉ） 水溶性又は水分散性活性物質の水溶液又は水性分散体が、第１の、顕著に水溶性の重合体先駆物質を含有する油性相中で乳化されている油中水形エマルジョンを形成させ、顕著に油溶性の重合体先駆物質を添加し、それによって、重合体先駆物質を界面重合させて、分散水性液滴をマイクロカプセル化しついで、得られた包封油中水形エマルジョンを、第２の顕著に水溶性の重合体先駆物質を含有する水性相中で、場合により、別の油溶性重合体先駆物質を添加して乳化し、それによって、更なる界面重合を生起させて、分散油性液滴を包封する重合体壁を形成させる；か又は
ｉｖ） 連続水性相と、この水性相中に分散された油性相液滴とからなり、この油性相液滴が、各々、水性相液滴の内部分散物を含有しているＷ／Ｏ／Ｗ形多重エマルジョンであって、水溶性又は水分散性活性物質が水性相液滴の内部分散物中に溶解しているか又は分散しており、そして、油性相が、水の存在下で加熱したとき、重合体物質を形成する第１の油溶性重合体先駆物質と第２の油溶性重合体先駆物質とを含有しているＷ／Ｏ／Ｗ形多重エマルジョンを形成させついでこのエマルジョンを加熱して油−水界面で重合体を形成させることからなるＷ／Ｏ／Ｗ形多重エマルジョンの製造方法が提供される。
【０００６】
本明細書で使用される“活性物質”という用語は、生物学的活性を示す物質に限定されるものではなく、有用な技術的機能を達成するかつＷ／Ｏ／Ｗ形多重エマルジョンの形で存在させることを希望する任意の物質を包含することを理解すべきである。活性物質は３つの相の任意のもの又は全てのもの中に存在させ得る。更に、本発明の多重エマルジョンは内部水／油界面及び外部油／水界面の一方又は両方に重合体カプセル壁を含有し得ることも理解すべきである。
【０００７】
重合体壁は、２種又はそれ以上の重合体先駆物質から形成されることが好ましい。
【０００８】
本発明は徐放特性を提供するために又は任意、所望の水溶性活性物質のための保護重合体壁を提供するために使用し得るので、水溶性活性物質の種類は臨界的ではない。適当な水溶性活性物質は多数の技術分野で見出されるが、本発明は、主として、例えば、除草剤、殺菌剤、殺虫剤及び殺線虫剤を含めて、水溶性医薬活性物質又は水溶性農薬物質又は公衆衛生物質との関係で例示される。
【０００９】
Ｗ／Ｏ／Ｗ形多重エマルジョンは種々の技術によって形成させ得るが、最初、適当な表面活性剤系によって安定化された油中水形エマルジョンを形成させついでこの油中水形エマルジョンを、同一の又は好ましくは別の表面活性剤系を使用して、連続水性相中で乳化することが一般的に好都合である。かかるエマルジョンを形成させ、安定化させるのに適当な多種の表面活性剤は商業的に入手可能であり、エマルジョンは、要求される粒子径に応じて、慣用の低剪断力又は高剪断力ミキサー又は均質化装置により形成させ得る。安定なＷ／Ｏ／Ｗ形多重エマルジョンを形成させるための典型的な技術は、例えば、ＥＰ ０２７６９１１号明細書に記載されている。表面活性剤、特に、一次エマルジョン（ｐｒｉｍａｒｙ ｅｍｕｌｓｉｏｎ）中で使用される表面活性剤の選択は安定な界面を確立するのに重要である。一次内部油中水形エマルジョンを安定化するためには高分子表面活性剤が特に好ましい。かかる高分子表面活性剤はその表面活性と、水−油界面で粘弾性フィルムを生じさせる能力の両者によって内部相を安定化することが可能であり得る。
【００１０】
内部油中水形エマルジョンを形成させるために使用するのに特に好ましい高分子表面活性剤としては米国特許４２２４８１６号明細書、第５欄、第２６行〜第６欄、第１０行に記載されているものが挙げられる。適当な表面活性剤の特定の例としては下記のものが挙げられる：
【００１１】
（ａ） ポリ−１２−ヒドロキシステアリン酸とポリエチレンオキシドとのＡＢＡブロック共重合体。かかる共重合体は、例えば、公開英国特許出願第２００２４００号明細書に記載されている。この種の共重合体はアトロックス（ＡＴＬＯＸ）４９１２の商品名で商業的に入手できる（ＡＴＬＯＸは商標である）；
【００１２】
（ｂ） 英国特許出願第２１５６７９９号明細書に記載されている、ポリイソブチレンコハク酸（ＰＩＢＳＡ）とエタノールミンとの反応生成物。一次乳化剤の他の例は、１モルのリン酸と反応させてモノホスフェート誘導体を形成させた関連重合体である（英国特許出願第２１５６７９９号明細書の実施例５に記載されている）。
【００１３】
（ｃ） 適当な一次乳化剤の他の例としては下記のものが挙げられる：ソルビタン モノオレエート［スパン（ＳＰＡＮ）８０−ＳＰＡＮは商標である］、ソルビタン トリオレエート（スパン８５）、スパン８０とトゥイーン（ＴＷＥＥＮ）８０（２０モル割合のエチレンオキシドと縮合させたソルビタン モノラウレート−ＴＷＥＥＮは商標である）との混合物、トゥイーン８５（２０モル割合のエチレンオキシドと縮合させたソルビタン トリラウレート）、レシチン（Ｌｅｃｉｔｈｉｎ）（ホスファチジル コリン）、スパン８０／レシチン混合物、場合によりレシチンと混合したソルビタン セスキオレエート［アルラセル（ＡＲＬＡＣＥＬ）８３−ＡＲＬＡＣＥＬは商標である］、ポリオキシエチレン ソルビトール ヘキサ−オレエート（Ｇ−１０８６）及びソルスパーゼ（ＳＯＬＳＰＥＲＳＥ）１７０００のごときポリエチレンイミン（ＳＯＬＳＰＥＲＳＥは商標である）。
【００１４】
油中水形エマルジョンを水性相中に分散させてＷ／Ｏ／Ｗ形エマルジョンを形成させるために使用される表面活性剤、二次乳化剤は当業者に周知の、水中油形エマルジョンを形成させることのできる多数の乳化剤から選択し得る。その例としては下記のものが挙げられる：
【００１５】
ａ） アルキル（例えばオクチル、ノニル又はポリアリール）フェノールとエチレンオキシド及び場合によりプロピレンオキシドとの縮合物及び対応するエーテル、サルフェート、エーテルカルボキシレート及びホスフェートエステルのごとき、そのアニオン性誘導体；
ポリエチレンオキシドとポリプロピレンオキシドとのブロック共重合体、例えば、プルロニック（ＰＬＵＲＯＮＩＣ）の商品名で商業的に入手し得る、一連の表面活性剤（ＰＬＵＲＯＮＩＣはＢＡＳＦ社の商標である）；
【００１６】
ｂ） トゥイーン系表面活性剤、即ち、種々のモル割合のポリエチレンオキシドと縮合させた、ある範囲のソルビタンエステルからなる一連の乳化剤；
ｃ） Ｃ８−Ｃ３０アルカノールと、２〜８０モル割合のエチレンオキシド及び場合によりプロピレンオキシドとの縮合物；及び
ｄ） カルボキシル化及びスルホン化生成物を包含する、ポリビニルアルコール。
【００１７】
一次又は二次乳化剤を形成させるために、表面活性剤の混合物を使用し得る。所望ならば、油性相の内部に又は油性相液滴の周囲にゲルを形成させることにより安定性を更に増大させ得る。ゲルの形成は、例えば、重合体壁が内部水性相液滴だけを保護している、単独に包封された多重エマルジョンの安定性を増大させるのに望ましい。適当なゲル化剤は、当業者によって想定されるものであり、典型的な例は、例えばＥＰ ０２７６９１１号明細書に記載されるごときアルミニウムイオンの存在下で使用されるポリメタクリル酸である。所望ならば、粘度を増大させるために外部相増粘剤を使用し得る。典型的な増粘剤多糖類である。増粘剤が生物学的分解を受け易い場合には、殺生物剤を添加し得る。リグノスルホン酸塩のごとき保護コロイドを外部相中で使用し、二次乳化剤として作用させ得る。
【００１８】
包封の前に先駆エマルジョンを製造するために使用される一次表面活性剤は多重エマルジョン中の内部油中水形液滴を安定化させる作用も行うことは理解されるであろう。前記したごとく、従来公知のＷ／Ｏ／Ｗ形多重エマルジョンは安定化することが、しばしば、困難である；その理由は、特に、いずれかの水性相中に電解質が溶解している場合には、これらの相が浸透圧的に釣り合っていなければならないからである。水／油又は油／水界面に重合体壁が存在することにより、一般的に安定性が改善され、その結果、表面活性剤の選択がより重要でないものになり、浸透圧を釣り合せる必要性が減少することが本発明の製剤の利点である。しかしながら、ある場合、例えば、電解質である活性物質が高い濃度で内部水性相中で使用される場合には、重合体壁の破壊を防止するために浸透圧を釣り合せることがやはり望ましいであろう。浸透圧の釣り合いは、外部水性相に塩化マグネシウムのごとき塩を添加することにより好都合に行われる。浸透圧を釣り合せるために塩を使用した場合には、かかる系で従来、遭遇した凝集（ｆｌｏｃｃｕｌａｔｉｏｎ）の問題が著しく減少することが認められた。
【００１９】
重合体壁は２種又はそれ以上の重合体先駆物質の反応によって形成させることが好ましい。多数のかかる先駆物質は公知であり、重合体壁の厚さと、容易に破壊され得る比較的に一時的な重合体壁から、かなりの期間に亘って徐放性（ｓｌｏｗ ｒｅｌｅａｓｅ）を提供する比較的に耐久性の重合体壁の範囲の耐久性とを提供するために、当業者は適当な重合体先駆物質と（架橋度のごとき）反応条件を選択することができる。外部的要因によって分解される重合体材料を提供する重合体先駆物質も公知である。即ち、例えば、標的作物に施用するために農薬製剤（ａｇｒｏｃｈｅｍｉｃａｌ ｆｏｒｍｕｌａｔｉｏｎ）を水中で稀釈したとき、重合体壁物質は、包封液滴内の浸透圧の変化によって破壊されるか、又は、例えば、日光の作用の下で分解され得る。
【００２０】
一つのクラスの重合体先駆物質は、水／油界面で反応して界面重合を行う、本来、油溶性の成分と、本来、水溶性の成分とからなる。かかる先駆物質の典型は、トルエンジイソシアネートのごとき油溶性ジイソシアネートと、架橋を生起させるためのジエチレントリアミンのごとき水溶性のアミンである。架橋の変化はアミンの官能価を増大させることによって達成され得る。即ち、例えば、エチレンジアミンを、ＤＥＴＡ（ジエチレントリアミン）、ＴＥＰＡ（テトラエチレンペンタミン）、ＡＥＰ（アミノエチルピペラジン）及びその作用が十分確認されている他の架橋性アミンで置換した場合、架橋は増大する。トルエンジイソシアネートのごときモノマー状イソシアネートから、ＰＡＰＩ（ポリ（メチレン）ポリ（フェニル）イソシアネートに変化させることにより、イソシアネート官能価（及び、従って、架橋）を変化させることができる。イソシアネートの混合物、例えば、トルエンジイソシアネートとＰＡＰＩの混合物も使用し得る。更に、イソシアネート成分を芳香族イソシアネートから、ヘキサメチレンジイソシアネート及びイソホロンジイソシアネートのごとき脂肪族ジイソシアネートに変化させることにより、溶解性を変化させ得る。イソシアネートとポリオールを部分的に反応させて、ある量のポリウレタンをイソシアネート成分内に生成させ、重合体壁に異なる性質を誘導することにより、更なる変性を達成し得る。当業者は、エマルジョン液滴の周囲に重合体壁を生じさせるのに利用し得る多数の別の手段に気が付くであろう。ポリ尿素壁を生じさせるための確立されたイソシアネート／アミン反応と同様に、例えば、イソシアネートの加水分解を生起させてアミンを生成させ、これを更に内部で反応させてポリ尿素を生じさせること（例えば、米国特許第４２８５７２０号明細書に記載されている）を包含する、この技術に対する改善も使用し得る。架橋度の変化はモノマー状イソシアネートとポリマー状イソシアネートの比率を変化させることにより達成し得る。上記したごとき慣用のイソシアネート技術に関して、この態様においては、任意の他のイソシアネートを使用し得る。
【００２１】
本発明において重合体壁を製造するのに使用し得る他の化学的手段はポリウレタンに関連する技術を使用する方法であり、この方法では、イソシアネートをアルコール（又はポリオール）と反応させてポリウレタンを生成させる。グリセロール、ペンタエリスリトール、ショ糖のごとき多価アルコールをポリビニルアルコールと同様に使用し得る。ポリ尿素とポリウレタンの混合物も生成させ得る。酸クロライドとアミンとの反応によりポリアミドを生成させること又は酸クロライドとアルコールとの反応によりポリエステルを生成させることが可能であり、同様に、重合体壁材料の混合物も使用し得る。本発明の一つに態様においては、米国特許第４９５６１２９号及び５３３２５８４号明細書に記載されるごとき、より新しいアミノプラスト技術も使用し得る。これらの製剤について良好な効果を得るために、コアセルベート（液滴） （ｃｏａｃｅｒｖａｔｅ）技術も使用し得る。コアセルベートを生成させるための技術は、多数、公知である。かかる技術としては、ゼラチン／アラビアゴム系及び高分子アニオン／カチオン系の合成イオンペアリング効果
（ｓｙｎｔｈｅｔｉｃ ｉｏｎ ｐａｒｉｎｇ ｅｆｆｅｃｔ）が挙げられる。
【００２２】
従って、本発明の一つの態様においては、最初、所望の活性物質の水溶液が、トルエンジイソシアネートのごとき、顕著に、油溶性の重合体先駆物質を含有する油性相中で乳化されている油中水形エマルジョンを形成させ、ついで、この油中水形エマルジョンそれ自体を、ジエチレントリアミンのごとき、顕著に水溶性の重合体先駆物質を含有する水性相中で乳化し、その結果、界面重合を生起させて、分散油性液滴を包封する重合体壁を形成させる。
【００２３】
従って、本発明の他の要旨によれば、連続水性相と、この水性相中に分散された油性相液滴とからなり、この油性相液滴が、各々、水性相液滴の内部分散物を含有しているＷ／Ｏ／Ｗ形多重エマルジョンであって、水溶性活性物質が水性相液滴の内部分散物中に溶解しており、そして、油性相液滴が、連続水性相中に溶解している、顕著に水溶性の重合体先駆物質と、油性相液滴中に溶解している、顕著に油溶性の重合体先駆物質との界面重合によって形成された重合体壁物質中に包封されているＷ／Ｏ／Ｗ形多重エマルジョンが提供される。
【００２４】
本発明の、更に別の要旨によれば、最初、ジエチレントリアミンのごとき、第１の、顕著に水溶性の重合体先駆物質を含有する、所望の活性物質の水溶液が油性相中で乳化されている包封油中水形エマルジョンを形成させる。このエマルジョンを形成させた後、トルエンジイソシアネートのごとき、顕著に油溶性の重合体先駆物質を添加し、それによって、重合体先駆物質を界面重合させて、分散水性相液滴をマイクロカプセル化し、その後、包封された油中水形エマルジョン自体を、第２の、顕著に水溶性の重合体先駆物質を含有する水性相中で乳化し、それによって、界面重合を生起させて、分散油性相液滴を包封する重合体壁を形成させる。第１の、顕著に水溶性の重合体先駆物質と、第２の、顕著に水溶性の重合体先駆物質は同一であるか、異なるものであり得る。顕著に油溶性の重合体先駆物質を十分な量、第１工程で添加して、内部水性相のマイクロカプセル化の後に過剰分を存在させるか、又は、追加の、顕著に油溶性の重合体先駆物質を、油性相液滴のマイクロカプセル化を生起させる第２工程の前に添加することができる。
【００２５】
従って、本発明の他の要旨によれば、連続水性相と、この水性相中に分散された油性相液滴とからなり、この油性相液滴が、各々、水性相液滴の内部分散物を含有しているＷ／Ｏ／Ｗ形多重エマルジョンであって、水溶性活性物質が水性相液滴の内部分散物中に溶解しており、内部水性相液滴が、内部水性相中に溶解した第１の、顕著に水溶性の重合体先駆物質と、油性相液滴中に溶解した、顕著に油溶性の重合体先駆物質との界面重合によって形成された重合体壁物質中に包封されておりそして油性相液滴が、連続水性相中に溶解した第２の、顕著に水溶性の重合体先駆物質と油性相液滴中に溶解した、顕著に油溶性の重合体先駆物質との界面重合によって形成された重合体壁物質中に包封されている、Ｗ／Ｏ／Ｗ形多重エマルジョンが提供される。
【００２６】
従って、重合体壁物質は、油溶性イソシアネートと、水溶性イソシアネート反応性−重合体先駆物質との反応の生成物であることが好ましい；この場合、
ｉ） 油性相液滴を、油性相液滴中に溶解させた油溶性イソシアネートと、連続水性相中に溶解させたイソシアネート反応性−重合体先駆物質との界面重合により形成された重合体壁物質中に包封するか；か又は、
ｉｉ） 内部水性相液滴を、内部水性相中に溶解させた、第１のイソシアネート反応性−重合体先駆物質と、油性相液滴中に溶解させた油溶性イソシアネートとの界面重合により形成された重合体壁物質中に包封し、更に、油性相液滴を、連続水性相中に溶解させた、第２のイソシアネート反応性−重合体先駆物質と、油性相液滴中に溶解させた油溶性イソシアネートとの界面重合により形成された重合体壁物質中に包封する。
【００２７】
更に、同様に、上記プロセスの第１工程で形成された包封油中水型エマルジョンを、（ｉｉ） 更にマイクロカプセル化することなしに水性相中に分散させて、連続水性相と、この水性相中に分散された油性相液滴とからなり、この油性相液滴の各々が、水性相液滴の内部分散物であって、その中に水溶性活性物質が溶解している内部分散物を含有しているＷ／Ｏ／Ｗ形多重エマルジョンであって、内部水性相液滴が、内部水性相中に溶解した、顕著に水溶性の重合体先駆物質と、油性相液滴中に溶解した、顕著に油溶性の重合体先駆物質との界面重合によって形成された重合体壁物質中に包封されているＷ／Ｏ／Ｗ形多重エマルジョンを形成させ得る。
【００２８】
別法として、包封油中水型エマルジョンを、更に、適当な乳化剤と溶剤で希釈して、水で希釈したとき、本発明のＷ／Ｏ／Ｗ形多重エマルジョンを形成する包封油中水型エマルジョンを形成させることもできる。
【００２９】
別のクラスの重合体先駆物質は、加熱したときに重合体物質を形成する２種の先駆物質成分からなる。かかる系の典型は、トルエンジイソシアネートのごときイソシアネートである重合体先駆物質と、水の存在下で加熱したとき重合を開始させる［ポリメチレン］（ポリフェニルイソシアネート）のごとき架橋物質である。かかる熱重合開始型先駆物質は、典型的には、両者、油性相に溶解させ、加熱時、油／水界面で重合体を形成させる。例えば、２種の先駆物質成分をＷ／Ｏ／Ｗ形多重エマルジョンの油性相中に溶解させかつ加熱し、それによって、油性相液滴と連続水性相との界面及び油性相液滴中に分散した内部水性相液滴の界面の両者で重合を生起させることができる。包封油性相液滴の重合体壁の厚さと比較した場合の、内部包封水性相液滴の重合体壁の厚さは、相対的な界面表面積を包含する多数の要因に依存する。熱開始重合の使用は、２つの界面で、１工程で重合を生起させるという利点を有するが、内部水性相液滴を包封する重合体壁の耐久性と有機相液滴を包封する重合体壁の耐久性を別個に制御できるという、上記したごとき２工程法の融通性に欠けることは理解されるであろう。更に、この系においては、加熱プロセス中、安定であるエマルジョンを使用して操作を行うことが必要であり、反応を各々の界面で選択的に制御することができない。
【００３０】
従って、一つの変法においては、内部水性相液滴と油性相液滴の両者を、油溶性イソシアネートと油溶性架橋剤とを界面水の存在下で加熱して得られる生成物である重合体壁物質中に包封する。油溶性イソシアネートはトルエンジイソシアネートであることが好ましく、油溶性架橋剤は［ポリメチレン］（ポリフェニルイソシアネート）であることが好ましい。
【００３１】
油性相として使用するのに適当な多種の物質が当業者によって見出されるであろう。その例としては、ディーゼル油、イソパラフィン、芳香族溶剤、特に、キシレン又はプロピルベンゼン留分のごときアルキル置換ベンゼン及び混合ナフタレン及びアルキルナフタレン留分；鉱油、ホワイトオイル、ヒマシ油、ヒマワリ油、ケロシン、脂肪酸のジアルキルアミド、特に、カプリル酸のごとき脂肪酸のジメチルアミド；１，１，１−トリクロロエタン及びクロロベンゼンのごとき塩素化脂肪族及び芳香族炭化水素、ジエチレングリコールのｎ−ブチル、エチル又はメチルエーテルのアセテート、ジプロピレングリコールのメチルエーテルのアセテートのごときグリコール誘導体のエステル、イソホロン及びトリメチルシクロヘキサノン（ジヒドロイソホロン）のごときケトン及びヘキシル又はヘプチルアセテートのごときアセテートが挙げられる。好ましい有機液体はキシレン、ディーゼル油、イソパラフィン及びアルキル置換ベンゼンである。
【００３２】
液状活性成分を、溶剤で更に希釈することなしに、油性相として使用し得る。油性相を形成し得る適当な液状活性成分としては、除草剤２，４−Ｄの液状エステル及び除草剤フルアジフォプ（ｆｌｕａｚｉｆｏｐ）又はフルアジフォプ−Ｐの液状エステルを挙げることができる。
【００３３】
ある場合には、活性物質の放出の速度は油性相の種類により大きく影響されることが認められた。更に、油性相は補助剤効果も示し、製剤中に含まれる活性成分の生物学的効率（ｂｉｏｅｆｆｉｃａｃｙ）を増大させることが認められた。補助剤効果を示し得るかつ油中水形エマルジョン中で油性相を形成する油の適当な例としては、鉱油、パラフィン油、ディーゼル油、植物油及び、特に、メチルオレエート及びメチルンラペート（ｍｅｔｈｙｌ ｒａｐａｔｅ）のごときエステル化植物油が挙げられる。
【００３４】
水溶性活性物質の全配合量、内部水性相の相容量及び連続水性相中の油中水形エマルジョン中の相容量は、全て、考慮している特定の用途に適合するように変動させ得る。農業化学的分野での例は以下に例示されている。
【００３５】
ある場合には、例えば、水溶性活性物質が電解質である場合には、重合体壁を経て物質が拡散する結果として、内部分散水性相と連続水性相との間で浸透圧の差が生じ得る。Ｗ／Ｏ／Ｗ形エマルジョンが使用前に水で希釈するように計画されている場合には、かかる影響は希釈の際に増大するであろう。この場合には、連続水性相中の電解質含量を増大させて、内部分散水性相中の電解性、水溶性活性物質と、外部連続水性相中の電解質との間の浸透圧の位置を釣り合わせることが望ましい。多数の適当な水溶性電解質は当業者によって見出されるであろう。その例としては、塩化マグネシウム又はその水和物のごとき無機塩が挙げられる。
【００３６】
本発明によれば、水溶性活性物質を含有する内部分散水性相と、重合体壁によってこの内部分散水性相から分離されている別個の水性連続相が提供されることは理解されるであろう。従って、連続水性相中に第２の水溶性活性物質を含有させることが可能である。かかる第２の活性物質は、水溶液中の第１の活性物質と非相溶性の物質、例えば、内部水性分散相中に含有される活性物質と非相溶性の第２の農薬（ａｇｒｏｃｈｅｍｉｃａｌ）又は農薬補助剤であり得る。別法として、連続水性相中に第２の活性物質を含有させて迅速な作用を提供させ、その後に、内部分散水性相中の包封物質の徐放効果を提供させることが望ましい。実際に、迅速な作用と徐放効果の両者を達成することを希望する場合には、連続水性相と内部分散水性相の両者中に同一の活性物質を含有させることが可能であろう。
【００３７】
多重エマルジョンの３つの相（内部水性相、中間の油性相及び外部水性相）中に１種類の活性物質又は種々の活性成分を含有させることができることは理解されるであろう。前記したごとく、液状活性成分は、それ自体が油性相を形成することさえ可能であり、あるいは、油性相中に溶解することが可能である。更に、活性成分は溶解して存在させることが可能であり（油性相中又は水性相中）、あるいは、異なる、制御された徐放効果を希望する場合には、任意の相中に固体物質の分散物として存在させることができる。
【００３８】
本発明の範囲は一つの特定の種類の活性物質に限定されるものではないが、本発明は、特に、フォメサフェン（ｆｏｍｅｓａｆｅｎ）、グリホセート（ｇｌｙｐｈｏｓａｔｅ）のごとき水溶性除草剤の徐放性製剤の製造、特に、ユーザーと活性物質の物理的接触を最小限にするかつ故意に（ｄｅｌｉｂｅｒａｔｅ）又は偶発的な摂取による有害な影響を減少させる、除草剤パラコート（ｐａｒａｑｕａｔ）を含有する包封Ｗ／Ｏ／Ｗ形多重エマルジョン製剤を提供するのに特に適している。連続水性相中に含有される第１の農薬及びその放出がマイクロカプセル化によって遅延される第２の農薬による連続的な処理を提供することを希望する場合のＷ／Ｏ／Ｗ形多重エマルジョン製剤の例としては、グリホセートとフォメサフェンによる植物の処理が挙げられる。グリホセートとフォメサフェンの混合物は、一緒に製剤した場合には、拮抗することが認められているが、かかる拮抗作用は連続水性相中にグリホセートを含有し、包封内部水性相中にフォメサフェンを含有する製剤によって実質的に軽減される。
【００３９】
農薬（ｐｅｓｔｉｃｉｄｅ）は、その物理的性質に応じて、３つの相のいずれかに導入し得る。農薬が水中への比較的低い溶解性を有しておりかつ５５℃以上の融点を有する場合には、この農薬は水中の分散物として製剤することができ、これを、水性相の一方又は両者に導入し得る。本発明は、６００ｐｐｍ以下、特に、１５０ｐｐｍ、特に、５０ｐｐｍ以下の水への溶解度を有する農薬に特に適用し得る。本発明は、また、少なくとも５５℃、特に、少なくとも７７℃、特に、少なくとも１００℃の融点を有する農薬に特に適用し得る。
【００４０】
少なくとも５５℃の融点と、６００ｐｐｍ以下の水への溶解度を有する適当な殺菌剤、除草剤及び殺虫剤は以下に示されている。表中、名称と識別試料（ｉｄｅｎｔｉｆｉｅｒ）はＰｅｓｔｉｃｉｄｅ Ｍａｎｕａｌ，１１版から採用されている。
【００４１】
少なくとも５５℃の融点と、６００ｐｐｍ以下の水への溶解度を有する適当な殺菌剤物質としては下記もの：
【００４２】
2004501740.tif 000002
【００４３】
2004501740.tif 000003
及びストロビルリン（ｓｔｒｏｂｉｌｕｒｉｎ）同族体、即ち、式［１］
2004501740.tif 000004
（式中、Ｒ１は芳香族又はヘテロ芳香族基であり、Ｒ２はＨ又はＣ１−Ｃ１０アルキルであり、ＡはＣＨ又はＮであり、ＢはＯ又はＮＨである）の化合物が挙げられる。
【００４４】
特に適当なストロビルリン同族体としては、式のクレソキシム メチル（ｋｒｅｓｏｘｉｍｅ ｍｅｔｈｙｌ）及びアゾキシストロビン（ａｚｏｘｙｓｔｒｏｂｉｎ）が挙げられる。
【００４５】
少なくとも５５℃の融点と、６００ｐｐｍ以下の水への溶解度を有する適当な殺虫剤（殺ダニ剤）物質としては下記ものが挙げられる：
【００４６】
2004501740.tif 000005
【００４７】
2004501740.tif 000006
　　（Ｉ＝殺虫剤；Ａ＝殺ダニ剤；ＰＧＲ＝植物生長調節剤）
【００４８】
少なくとも５５℃の融点と、６００ｐｐｍ以下の水への溶解度を有する適当な除草剤物質としては下記ものが挙げられる：
【００４９】
2004501740.tif 000007
【００５０】
2004501740.tif 000008
【００５１】
2004501740.tif 000009
【００５２】
2004501740.tif 000010
【００５３】
水溶性農薬として、単独で又は誘導（ｄｅｒｉｖａｔｉｓａｔｉｏｎ）により（例えば、適当な中和工程により塩を生成させることにより）水に溶解し得る任意の農薬を水性相の一方又は両者に配合し得る。これらの農薬としてはパラコート（及びその塩）、ジコート（ｄｉｑｕａｔ）（及びその塩）、水溶性塩としてのグリホセート、２，４−Ｄのごときオーキシン系除草剤、クロピラリド（ｃｈｌｏｐｙｒａｌｉｄ）、ＭＣＰＡ、ＣＭＰＰ、トリクロピル（ｔｒｉｃｌｏｐｙｒ）、水溶性塩としてのフルロキシピル（ｆｌｕｒｏｘｙｐｙｒ）、その水溶性塩としてのフォメサフェンによって代表されるジフェニルエーテル系除草剤、クロメコート（ｃｈｌｏｍｅｑｕａｔ）及びメピコート（ｍｅｐｉｑｕａｔ）のごとき生長調節剤、その塩としてのドジン（ｄｏｄｉｎｅ）、グアザチン（ｇｕａｚａｔｉｎｅ）、ドデモルフ（ｄｏｄｅｍｏｒｐｈ）、フェンプロピモルフ（ｆｅｎｐｒｏｐｉｍｏｒｐｈ）及びトリデモルフ（ｔｒｉｄｅｍｏｒｐｈ）のごとき殺菌剤が挙げられる。
【００５４】
尿素、硫酸アンモニウム又は他の塩のごとき水溶性補助薬も水性相中に配合し得る。同様に、水溶性表面活性剤も水性相中に配合し得る。
【００５５】
油溶性農薬を多重カプセルの油性相に配合し得る。油溶性農薬は所望の製剤濃度に適当な水準で油中に溶解すべきである。このことは、農薬及び農薬についての溶剤として選択された油の両者に応じて変動することは明らかである。かかる選択は当業者の技術的範囲にあり、油性相に溶解させるのに適当な多数の農薬がＰｅｓｔｉｃｉｄｅ Ｍａｎｕａｌ １１版に記載されている。
【００５６】
本発明はパラコートの包封Ｗ／Ｏ／Ｗ多重エマルジョンを提供するのに特に効果的である。かかる製剤においては、内部水性相中に（パラコートイオンとして表して）５０重量％までのパラコート、例えば、内部水性相中に（パラコートイオンとして表して）３５重量％までのパラコートが存在することが適当である。一次エマルジョン容積分率（ｖｏｌｕｍｅ ｆｒａｃｔｉｏｎ）（分散有機相中の内部水性相の容積比）は、約０．７まで、典型的には、０．６５であることが適当であり、二次エマルジョン容積分率（連続水性相に対する、全分散有機相の容積比）は、約０．５まで、典型的には、０．４５であることが適当である。
【００５７】
特定の態様においては、偶発的に又は故意に摂取した際の有害な影響を減少させるために、パラコート製剤に催吐剤を包含させることが知られている。催吐剤組成物を連続水性相中に含有する本発明の組成物は、内部水性相中に含有される包封パラコートに顕著に暴露される前に催吐剤が効果を発揮するという利点を有する。
【００５８】
本発明を以下の実施例により例示する；実施例中、特に説明のない場合、部及び％は、全て、重量に基づくものである。
【００５９】
実施例１
１．一次エマルジョン（ｐｒｉｍａｒｙ ｅｍｕｌｓｉｏｎ）の調製
３．９３部（パラコートイオンとして表して）のパラコートを含有するパラコートジクロライドの水溶液（５４．０２部）を高剪断力ミキサーを使用して、７．６４部のアトロックス（ＡＴＬＯＸ）４９１２乳化剤の存在下、３８．３部のキシレン中で乳化して油中水形エマルジョンを形成させた。ＡＴＬＯＸはＵｎｉＱｅｍａ社の商標である。アトロックス４９１２はポリエステル−エーテル−ポリエステルＡＢＡブロック共重合体である；Ａ基はポリ（１２−ヒドロキシステアリン酸）であり、Ｂ基はポリ（エチレンオキシド）鎖である。
【００６０】
２．Ｗ／Ｏ／Ｗ形多重エマルジョンの調製
工程１で調製した油中水形エマルジョン（５．７部）に、０．６１部のトルエンジイソシアネート（ＴＤＤ）を添加した。この単量体は有機相中に進入した。０．４４部のジエチレントリアミン（ＤＥＴＡ）、０．０１８部の水酸化ナトリウム、０．１９部の炭酸水素ナトリウム及び２．９部の塩化ナトリウムを蒸留水中に含有する水溶液を調製した。この溶液は系についての緩衝液として作用する。油中水形エマルジョンを、Ｂｒｉｔｉｓｈ Ｔｒａｄｅｒｓ ａｎｄ Ｓｈｉｐｐｅｒｓ社から供給されるゴーシェノール（Ｇｏｈｓｈｅｎｏｌ）ＧＬ−０５、ポリ（ビニルアルコール）、９４％ｍｉｎ、分子量２９，４００を二次乳化剤として使用して、外部水性相中で乳化した。最終Ｗ／Ｏ／Ｗ形多重エマルジョン中の成分の割合は表１（実施例１）に示されている。
【００６１】
Ｗ／Ｏ／Ｗ形多重エマルジョンを形成させ、顕微鏡検査を行った結果は、油性相液滴は重合体壁中に包封されていることを示した。最内部相水滴の包封は包封油性相液滴の内部では生起しなかった。
【００６２】
2004501740.tif 000011
【００６３】
実施例２
下記に示す割合を一次エマルジョンに使用したこと以外、実施例１の手順を行った。
【００６４】
2004501740.tif 000012
【００６５】
Ｗ／Ｏ／Ｗ形多重エマルジョンを実施例１の一般的方法を使用して調製し、表１に示す割合を得た。
【００６６】
実施例３及び４
実施例１の一般的方法を使用して、成分の割合が表１に示されているＷ／Ｏ／Ｗ形多重エマルジョンを形成させた。一次エマルジョンに使用した割合は実施例２に記載したものである。しかしながら、この実施例においては、パラコートの濃度を４％以上に増大させた；また、この実施例においては（実施例１及び２のＷ／Ｏ／Ｗエマルジョンと異なり）内部水性相中のパラコートジクロライドの浸透圧を釣り合わせるのに、外部水性相中に塩化マグネシウム（６水和物として）を包含させることが必要であることが認められた。
【００６７】
実施例５，６及び７
この実施例はＰＡＰＩ（ポリ［メチレン］ポリ［フェニルイソシアネート］）とトルエンジイソシアネートの混合物と水との相互反応による重合体壁の形成を例示する。以下に示す割合を使用して、実施例２におけるごとく一次エマルジョンを形成させた。トルエンジイソシアネートの代わりにＰＡＰＩとトルエンジイソシアネートの混合物を添加して実施例１の一般的手順を行った；但し、Ｗ／Ｏ／Ｗ多重エマルジョンの形成後、エマルジョンを撹拌しながら５０℃で３時間加熱し、その間に、油性相に溶解したイソシアネート混合物と外部水性相からの水との反応により架橋内部相壁を形成させた。成分の割合が以下に示されているＷ／Ｏ／Ｗ多重エマルジョンを形成させた。実施例７においては、ゴーセノールＧＬ−０５の代わりにレアックス（ＲＥＡＸ） Ｍ１００（リグノスルホン酸ナトリウム）を表面活性剤として使用した。
【００６８】
2004501740.tif 000013
【００６９】
2004501740.tif 000014
【００７０】
実施例８，９及び１０
ゴーセノールＧＬ−０５の代わりにシンペロニック（ＳＹＮＰＥＲＯＮＩＣ） ＮＰＥ１８００（ＵｎｉＱｅｍａ社から供給されるノニルフェノール：ポリプロピレンオキシド：ポリエチレンンオキシド表面活性剤）を二次乳化剤として使用したこと以外、実施例１の一般的手順を行った。一次油中水形エマルジョン及び得られたＷ／Ｏ／Ｗ多重エマルジョンにおいて使用された割合は以下の表に示されている。実施例８及び１０においてはディーゼル油を使用し、実施例９においてはキシレンを使用した。
【００７１】
2004501740.tif 000015
【００７２】
2004501740.tif 000016
【００７３】
実施例１１及び１２
この実施例は最内部水性相と中間油性相の両者が包封されているＷ／Ｏ／Ｗ多重エマルジョンの形成を例示する。
【００７４】
工程１
ＴＤＩとＤＥＴＡとの相互作用により包封油中水形エマルジョンを形成させた。パラコートイオンとして表して２３．１６部のパラコートを含有するかつ０．１部のＤＥＴＡも含有するパラコートジクロライドの水溶液（７１．０６部）を高剪断力ミキサーを使用して、６．９９部のアトロックス（ＡＴＬＯＸ）と０．２７部のトルエンジイソシアネートを含有する２１．５６部のディーゼル油中で乳化して、包封油中水形エマルジョンを形成させた。得られた割合は下記の通りであった。
【００７５】
2004501740.tif 000017
【００７６】
工程２
工程１で調製した包封油中水形エマルジョン（４３．１６部）に１．４９部のトルエンジイソシアネートを添加した。この単量体は有機相中に進入した。３．９５部のシンペロニックＮＰＥ１８００、１６．４部の塩化マグネシウム６水和物、０．０５部のケルサン（Ｋｅｌｓａｎ） Ｍ（外部水性相を粘稠にするために使用される多糖類膨潤剤）、０．０５部のプロキセル（Ｐｒｏｘｅｌ）ＧＸＬ（多糖類を生分解から保護するための殺生物剤）及び５６．６部の水を含有する水溶液を調製した。包封油中水形エマルジョンを、高速ホモジナイザーを使用して水溶液中で乳化しついでＤＥＴＡ（０．５８部）を添加した（実施例１１）。
【００７７】
ｐＨを測定して、実験室温度で８．５であることが認められた；このｐＨは、パラコートの化学的安定性を考慮したときに望ましいものより若干高い。従って、０．０５部の酢酸をサンプルに添加して５．５のｐＨとした（実施例１２）。得られたポリカプセル化多重エマルジョンについての割合は以下に示されている。
【００７８】
2004501740.tif 000018
【００７９】
実施例１３
以下の実施例は活性物質としてのフォメサフェンの使用を例示する。
【００８０】
工程１
フォメサフェン（酸の形）（９．２４部）を水（３０．４８部）中でスラリーにしついでＤＥＴＡ（１．５８部）を添加してＤＥＴＡの透明溶液を形成させた：フォメサフェンの塩。ついで、この溶液をアトロックス４９１２（４．６５部）とＴＤＩ（１．６２部）を含有するディーゼル油（５２．２５部）中で乳化して包封油中水形エマルジョンを形成させた。
【００８１】
工程２
フォメサフェンの包封油中水形エマルジョン（工程１で調製；３７．１部）に、１．５２部のトルエンジイソシアネートを添加した。この単量体は有機相中に進入した。４．１５部のシンペロニックＮＰＥ１８００、１７．１６部の塩化マグネシウム６水和物、０．０５部のプロキセルＧＸＬ、０．０５部のケルサンＭ、０．５９部のＤＥＴＡ及び５１．１５部の水を含有する水溶液を調製した。ついで、ＴＤＩを添加した包封油中水形エマルジョンを高速ミキサーを使用して水溶液中で乳化して二重包封多重エマルジョンを得た。最終エマルジョンについての割合は以下に示す。
【００８２】
フォメサフェン（酸形）              ３．４９
ＤＥＴＡ                              ０．８１
アトロックス４９１２                  １．７２
トルエンジイソシアネート          ２．０５
ディーゼル油                      １９．３９
シンペロニックＮＰＥ １８００            ４．１３
塩化マグネシウム６水和物          １７．１６
ケルサン                          ０．０５
プロキセル                        ０．０５
水                                ５１．１５
【００８３】
別法として、工程１の油中水形エマルジョンは、フォメサフェンのナトリウム塩を使用して形成し得る。即ち、例えばフォメサフェン（酸形）（２１．０８部）を蒸留水（２７．３１部）中でスラリーにしついで水酸化ナトリウムペレット（１．９３部）を添加した。その結果として、フォメサフェンナトリウム塩の透明溶液が得られた。この溶液に、ＤＥＴＡ（０．５７部）と水（２０部）を添加し、溶液をＴＤＩ（１．４４部）とアトロックス４９１２（６．９７部）を含有するディーゼル油（２０．７部）中で乳化した。
【００８４】
実施例１４
実施例１４及び１５は、最内部水性相は包封されていないが、中間油性相は包封されているＷ／Ｏ／Ｗ形エマルジョンの形成を例示する。
【００８５】
工程１
２２．０５部（パラコートイオンとして表して）のパラコートを含有するパラコートジクロライドの水溶液（７０．３部）を、高剪断力ミキサーを使用して、７．７部のソルスパーゼ（Ｓｏｌｓｐｅｒｓｅ）１７０００と５部のＰＡＰＩ（ポリ［メチレン］ポリ［フェニルイソシアネート］）を含有する２３．７６部のソルベッソ（ｓｏｌｖｅｓｓｏ）２００中で乳化した。
【００８６】
得られた割合は下記の通りであった：
2004501740.tif 000019
【００８７】
工程２
ゴーセノール ＧＬ−０３（３．８８部）、塩化マグネシウム（１６．１１部）、ケルサン Ｍ（０．０４５部）、プロキセル ＧＸＬ（０．０４５部）及び水（５６．２部）を含有する水溶液を調製した。工程１からのＰＡＰＩを含有する油中水形エマルジョンを、高速ミキサーを使用してこの溶液中で乳化した。かく形成された多重エマルジョンを、５０℃で３時間撹拌し、加熱して、単一包封多重エマルジョンを形成させることにより、包封多重エマルジョンに変換した（中間油滴だけが包封されている）。最終エマルジョンについての割合は下記の通りである：
2004501740.tif 000020
【００８８】
実施例１５
工程１
下記の割合を使用したこと以外、実施例１４の工程１と全く同一の方法で下記の組成物を調製した：
2004501740.tif 000021
【００８９】
工程２
下記の割合を使用したこと以外、実施例１４の工程２と全く同一の方法で下記の組成物を調製した：
2004501740.tif 000022
【国際公開パンフレット】
2004501740.tif 000023
2004501740.tif 000024
2004501740.tif 000025
2004501740.tif 000026
2004501740.tif 000027
2004501740.tif 000028
2004501740.tif 000029
2004501740.tif 000030
2004501740.tif 000031
2004501740.tif 000032
2004501740.tif 000033
2004501740.tif 000034
2004501740.tif 000035
2004501740.tif 000036
2004501740.tif 000037
2004501740.tif 000038
2004501740.tif 000039
2004501740.tif 000040
2004501740.tif 000041
2004501740.tif 000042
2004501740.tif 000043
2004501740.tif 000044
2004501740.tif 000045
2004501740.tif 000046
2004501740.tif 000047
2004501740.tif 000048
2004501740.tif 000049
2004501740.tif 000050
2004501740.tif 000051
【国際調査報告】
2004501740.tif 000052
2004501740.tif 000053
2004501740.tif 000054